(57)【特許請求の範囲】
【請求項１】
ガラス支持体上に層を含んでなる要素であって、
（ｉ）該ガラス支持体の厚さが０．７ｍｍより薄く、
（ｉｉ）該ガラス支持体が５×１０７Ｐａと同等であるかまたはそれより高い破損応力（引っ張り応力下）を有し、そして
（ｉｉｉ）前記ガラス支持体は縦方向に沿って延びる側面を有し、前記ガラス支持体の側面は同ガラス支持体の厚さの半分の大きさの半径を有する丸みを帯びた境界を有していることを特徴とする要素。
【請求項２】
該ガラス支持体が化学的に強化されたガラスであることを特徴とする請求項１記載の要素。
【請求項３】
該ガラス支持体が１０×１０７Ｐａと同等であるかまたはそれより高い破損応力（引っ張り応力下）を有することを特徴とする請求項１記載の要素。
【請求項４】
ガラス支持体上に層を含んでなる要素であって、
（ｉ）該ガラス支持体の厚さが０．７ｍｍより薄く、
（ｉｉ）該ガラス支持体が５×１０7Ｐａと同等であるかまたはそれより高い破損応力（引っ張り応力下）を有し、
（ｉｉｉ）前記ガラス支持体は縦方向に沿って延びる側面を有し、前記ガラス支持体の側面は同ガラス支持体の厚さの半分の大きさの半径を有する丸みを帯びた境界を有し、
（ｉｖ）該ガラス支持体が化学的に強化されたガラスであり、そして
（ｖ）支持体の表面における化学的に強化された層の厚さが元のガラスの厚さ全体の１／４より薄いことを特徴とする要素。
【請求項５】
支持体の表面における該化学的に強化された層の厚さが３０μｍより薄いことを特徴とする請求項４記載の要素。
【請求項６】
ガラス支持体上に層を含んでなる要素であって、
（ｉ）該ガラス支持体の厚さが０．７ｍｍより薄く、
（ｉｉ）該ガラス支持体が５×１０７Ｐａと同等であるかまたはそれより高い破損応力（引っ張り応力下）を有し、
（ｉｉｉ）前記ガラス支持体は縦方向に沿って延びる側面を有し、前記ガラス支持体の側面は同ガラス支持体の厚さの半分の大きさの半径を有する丸みを帯びた境界を有し、そして
（ｉｖ）該ガラス支持体がホウ／珪酸塩ゾル／ゲルコートでコーテイングされた普通のガラスとの組み合わせで存在することを特徴とする要素。
【請求項７】
該ガラス支持体上に感光層または感熱層が適用されることを特徴とする請求項１〜６のうちいずれか一項に記載の要素。
【請求項８】
ガラス支持体上にコーテイングされたハロゲン化銀写真材料であって、
（ｉ）該ガラス支持体の厚さが０．７ｍｍより薄く、
（ｉｉ）該ガラス支持体が５×１０７Ｐａと同等であるかまたはそれより高い破損応力（引っ張り応力下）を有し、そして
（ｉｉｉ）前記ガラス支持体は縦方向に沿って延びる側面を有し、前記ガラス支持体の側面は同ガラス支持体の厚さの半分の大きさの半径を有する丸みを帯びた境界を有していることを特徴とする写真材料。
【請求項９】
ガラス支持体および該支持体に適用された乾燥像形成層を含んでなる乾燥像形成材料であって、
（ｉ）該ガラス支持体の厚さが０．７ｍｍより薄く、
（ｉｉ）該ガラス支持体が５×１０７Ｐａと同等であるかまたはそれより高い破損応力（引っ張り応力下）を有し、そして
（ｉｉｉ）前記ガラス支持体は縦方向に沿って延びる側面を有し、前記ガラス支持体の側面は同ガラス支持体の厚さの半分の大きさの半径を有する丸みを帯びた境界を有していることを特徴とする乾燥像形成材料。
【請求項１０】
ガラス支持体上に像パターンに応じてインキ受容性およびインキ反撥性領域に区別されうる表面を含んでなる平版印刷版を製造するための材料であって、
該ガラス支持体が０．５ｍｍより厚くない厚さおよび少なくとも５×１０７Ｐａの破損応力を有し、そして縦方向にある側面がガラス支持体の厚さの半分程度のオーダーの半径をもつ丸みのある境界を有することを特徴とする材料。
【請求項１１】
レーザーアブレーションにより像形成可能でありそして重合体を含んでなる第一の層および該第一の層の下にある第二の層を該ガラス支持体上に含んでなる請求項１０記載の材料であって、
該第一および第二の層の少なくとも１つが赤外放射線の有効な吸収により特徴づけられ、そして該第一および第二の層がインキおよびインキ用の接着性流体よりなる群から選択される印刷流体に対して異なる親和力を示すことを特徴とする材料。
【請求項１２】
該ガラス支持体上に架橋結合された親水性重合体から形成された親水性層をさらに含んでなることを特徴とする請求項１０記載の材料。
【請求項１３】
該ガラス支持体上に感光層を含んでなることを特徴とする請求項１０記載の材料。
【請求項１４】
該感光層がジアゾニウム塩、ジアゾ樹脂または光−架橋結合可能な組成物を含んでなることを特徴とする請求項１３記載の材料。
【請求項１５】
該親水性層の上部に物理的現像核を含む層をさらに含んでなることを特徴とする請求項１２記載の材料。
【請求項１６】
物理的現像核を含んでなる該層の上部にハロゲン化銀乳剤層を含む感光層をさらに含んでなることを特徴とする請求項１５記載の材料。
【請求項１７】
該ガラス支持体上に、記載の順序でハロゲン化銀を含んでなる感光層および物理的現像核を含んでなる受像層を含んでなることを特徴とする請求項１０記載の材料。
【発明の詳細な説明】
【０００１】
【発明の分野】
本発明はガラス上に層を連続的に適用する方法に関する。特に本発明はガラス上に連続的な方法でコーテイングされたハロゲン化銀写真材料に関する。
【０００２】
【発明の背景】
ハロゲン化銀写真材料の多くの用途にとっては、寸法安定性が最も重要である。ポリエステルをベースとしたプラスチックフィルムを使用して良好な寸法安定性を示す写真材料を製造することができるが、特殊な用途、例えば顕微鏡写真、一部のグラフィックアーツ用途、ＰＣＢ（印刷回路板）のフォトファブリケーションなどに関しては、依然としてガラス上にコーテイングされたハロゲン化銀写真材料を使用することが好ましい。材料が高い熱安定性を有していなければならない用途でも、ガラス支持体の使用の方がプラスチックフィルム支持体の使用より好ましい。高い熱安定性が要求される用途の例は、ＥＰ−Ｂ ３９６ ８２４およびＥＰ−Ａ ６１５ １６１に記載されているようなＬＣＤの製造である。カラーＬＣＤ製造用のカラーフィルターの製造においてはガラスの光学的等方性が有利である（ほとんどの重合体フィルムは光学的に異方性であり、すなわち複屈折を示す）。
【０００３】
連続法におけるガラス板上への層の適用はＥＰ−Ａ ７１６３３９に記載されている。該出願は、（ｉ）ガラス支持体の厚さが１.２ｍｍより薄く、そして（ii）ガラス支持体が１×１０7Ｐａと同等であるかまたはそれより高い破損応力（failure stress）（引っ張り応力下）および１０×１０10Ｐａと同等であるかまたはそれより低い弾性率（elasticity modulus）（ヤング率）を有することを特徴とする連続的適用機械の中で種々の層をガラス支持体に適用する方法を開示している。しかしながら、該材料は依然として二つの顕著な欠点を示す。第一に該材料は早期破壊を避けるのに十分なほど安全に小さい芯に巻くことができずそして第二に該ガラスの強度はＬＣＤ用に要求される比較的大きな寸法での使用にとっては低すぎる。
【０００４】
通常のフロートガラスより大きい強度を有する化学的に強化されたフロートガラスが知られている。ＥＰ−Ａ ２８６０１８は化学的に強化されたガラスからなる支持体を開示している。しかしながら、該ガラスは依然として境界切断部から割れてしまう。ＪＰ−５８−２０８７２８は各々がシリカフィルムでコーテイングされたホウ珪酸塩ガラスから製造された基質の間のある液晶カラー表示を記載している。しかしながら、該ガラスも依然として境界切断部から割れてしまう。ＪＰ−５７−２０５３４３はガラスを一定の温度上昇速度における熱処理およびイオン交換処理にかけそして金属フィルムを製造することによる強化ガラスを開示している。しかしながら、該ガラスも依然として境界切断部から割れてしまう。ＪＰ−５８−１５６５５４は酸化ナトリウムを含有するホウ珪酸塩ガラスの表面層の中の酸化ナトリウム含有量をイオン交換処理により減じることによるガラス基質表面上に生成する薄いフィルムの劣化防止を記載している。しかしながら、該ガラスも依然として境界切断部から割れてしまう。しかしながら、この文献には小さい芯にガラスを巻きつけるという問題に対する解答については何も記載されていない。
【０００５】
さらに、化学的に硬化させたガラスでも依然として該ガラスの境界において割れが起きる。
【０００６】
【発明の要旨】
本発明の目的は小さい芯に巻くことができるガラス支持体上に層を有する要素を提供することである。
【０００７】
本発明の別の目的は小さい芯に巻くことができる連続的方法で製造されたガラス支持体を含んでなる感光材料を提供することである。
【０００８】
本発明のさらに別の目的は小さい芯に巻くことができる連続的方法で製造されたガラス支持体を含んでなる乾燥像形成材料を提供することである。
【０００９】
本発明の別の目的および利点は以下の詳細な記述から明らかになるであろう。
【００１０】
本発明によると、
（ｉ）ガラス支持体の厚さが１.２ｍｍより薄く、
（ii）ガラス支持体が５×１０7Ｐａと同等であるかまたはそれより高い破損応力（引っ張り応力下）を有し、そして
（iii）縦方向にある側面がガラス支持体の厚さの半分程度のオーダー(order of magnitude of half)の半径をもつ丸みのある境界を有することを特徴とするガラス支持体上に層を含んでなる要素が提供される。
【００１１】
好適な態様では、該ガラス支持体は０.０５ｍ〜１ｍの間の直径を有する芯を含んでなるロールから巻きほどかれる。
【００１２】
最も好適には、該ガラス支持体は０.８ｍｍと同等であるかまたはそれより薄い厚さ、１０×１０7Ｐａと同等であるかまたはそれより高い破損応力（引っ張り応力下）を有し、そして０.０５〜０.８０ｍの間の直径を有する芯を含んでなるロールから巻きほどかれる。
【００１３】
【発明の詳細な記述】
いずれかの層のための支持体としてのガラスの主な利点はガラス支持体の寸法安定性およびリサイクル可能性であり、主な欠点は破壊の危険性でありそしてその結果として小さい芯上でのガラスの巻とりができないことである。多くの用途では、重量を増加させずに増加した面積を有するガラスに関する要望が存在する。そのため、より薄いガラスに関する要望が存在する。しかしながら、より薄いガラス支持体は例えば破壊のような機械的な破損に対してより敏感になる。我々は今回、１.２ｍｍより薄い厚さおよび５×１０7Ｐａと同等であるかまたはそれより高い破損応力（引っ張り応力下）、並びにガラス支持体の厚さの半分程度のオーダーの半径をもつ丸みのある境界を有する、好適にはガラス支持体の厚さの半分以下の半径をもつ丸みのある境界を有する縦方向の側面を有するガラスが、高い機械的強度の利点と小さい芯に巻きとる能力を兼備することを見いだした。ガラスが１.２ｍｍより薄い厚さを有する時にそのような高い破損応力を有するガラスを経済的な方法で製造できるということは驚異的である。１.２ｍｍより薄い厚さを有する支持体に関する要望は特別なことではない。例えばＬＣＤの製造では、０.７ｍｍ程度の薄いガラス支持体の使用が推奨される。特にこの分野では、経済的理由および重量の理由の両方のために、より薄いガラス支持体の使用が非常に望まれている。
【００１４】
ＬＣＤの製造における使用のためのカラーフィルターの製造において薄いガラスが望ましいだけでなく、プラスチックフィルムと比べて高いガラスの寸法安定性、透明性などが望まれる全ての用途においても薄いガラス支持体が望ましい。写真においては、その用途は例えばグラフィックアーツ材料が考えられる。１つもしくは複数の感光層が本質的に液体コーテイング溶液からコーテイングされるハロゲン化銀材料だけでなく、例えば真空蒸着金属層（特にビスマス層）を像記録媒体として使用する熱方式像形成材料も薄いガラス支持体を有することから利益が得られる。実際に、高い寸法安定性が必要な全ての像形成材料は薄いガラス支持体に適用することから利益が得られる。全てのこの用途において、該ガラス支持体を小さい芯から巻きほどくかまたは小さい芯に巻けるということは、一般的なコーテイングまたは寸法設定および包装機械中での使用の容易さのために、例えば輸送などのために重要である。
【００１５】
５×１０7Ｐａと同等であるかまたはそれより高い、より好適には１０×１０7Ｐａと同等であるかまたはそれより高い、最も好適には２０×１０7Ｐａと同等であるかまたはそれより高い破損応力（引っ張り応力下）を有するガラス支持体を化学的に強化されたガラスを使用することにより得ることができる。化学的に強化されたガラスは、二つの表面層の中で元のアルカリイオンがそれより大きい半径を有するアルカリイオンにより少なくとも部分的に置換されているガラスである。実際には、これは古典的な化学的強化用にナトリウム石灰シリカガラスではカリウムが表面中でナトリウムを少なくとも部分的に置換することおよびリチウム石灰シリカガラスではナトリウムが表面中でリチウムを置換することを意味する。
【００１６】
化学的に強化された層の厚さは、ここでは該置換が少なくとも２５％ほど起きる場合の支持体の各々の側面の表面における層の厚さであると定義される。経済的理由のために、ガラス支持体の化学的に強化された層の厚さは好適には元のガラスの厚さ全体の１／４より薄く、より好適には３０μｍより薄く、最も好適には１５μｍより薄い。ガラス支持体の表面の外側部分だけが置換されておりそして置換されていないガラス支持体の内部が（断然）主要部分のままである。ガラスの化学的強化に関するさらに詳細な事項は、例えば、引用することにより本発明の内容となる "Glass Technology, Vol. 6, No. 3, page 90-97, June 1965 に示されている。
【００１７】
好適には、ガラスの該化学的強化はフロートガラス(floot glass)の製造と共にオンライン(on-line)で実施される。
【００１８】
該ガラスは好適には少なくとも１００μｍの厚さ、より好適には２００μｍの厚さを有するホウ／珪酸塩ゾル／ゲルコート(boro/silicate sol/gel coat)でコーテイングすることができる。
【００１９】
該ガラスをサンドイッチ状でまたは好適には少なくとも１００μｍの厚さ、より好適には２００μｍの厚さを有するホウ／珪酸塩ゾル／ゲルコートでコーテイングされた普通のガラスとの他の組み合わせで使用することができる。該サンドイッチは例えばＬＣＤ用に使用される。
【００２０】
薄いガラス支持体に対する層の適用は、例えば、ＷＯ ８７／００９８２に開示されているようにスパッタリング(spattering)により、物理的蒸着により、化学的蒸着により、層を含んでなる材料を介する（場合により接着剤層を介する）層の一時的支持体上への積層により並びに液体コーテイング溶液からのコーテイングにより行うことができる。
【００２１】
（ガラス板をコーテイングするための不連続的方法で行われるような）端部によってのみ支持されている広く且つ薄いガラス板は中間部で曲がってしまいそして容易に均一にコーテイングすることができないため、不連続的コーテイング方法における０.７ｍｍと同じまたはそれより薄いガラス支持体上に１つもしくはそれ以上の層をコーテイングする際の問題は比較的厚いガラス支持体上での不連続的コーテイングに伴う問題よりさらに厳しくなる。
【００２２】
１.２ｍｍより薄いガラス支持体上に層をコーテイングすることが要求される時にはロール上のガラス支持体を供給できることが見いだされた。これにより、プラスチックフィルム上で層をコーテイングするための連続的コーテイング装置中でそのような支持体をコーテイングできるという大きな利点が得られる。ガラスが１.２ｍｍより厚くない時にはそれはロール形態を呈することができそしてその結果として巻きほどくことができそしてウェブ状で連続的コーテイング機械の中でコーテイングすることができる。これは特に、該ガラス支持体が１０×１０10Ｐａと同等であるかまたはそれより小さい、好適には７×１０10Ｐａより小さい、弾性率（ヤング率）を有する時にそうである。該ガラスが本発明に従い５×１０10Ｐａと同等であるかまたはそれより大きい、好適には１０×１０10Ｐａより大きい、破損応力（引っ張り応力下）を有する時に、それは小さい芯上でロール形態を呈することができる。ガラスがこれらの条件を満たす時には、それは厚さによるが０.０５ｍ〜１ｍの間の直径を有する芯に巻かれてロール状態を呈することができる。
【００２３】
ここに引用することにより本発明の内容となるＥＰ−Ａ ７１６３３９はロール上のガラスを層で連続的にコーテイングするための方法を開示している。
【００２４】
その上に層を連続的にコーテイングするための本発明に従うロール上のガラスは少なくとも５ｃｍのコーテイング幅を有するであろう。すなわち、ガラスは多くとも１.２ｍｍの厚さであるが、本発明に従うガラスロールの幅／厚さの比は少なくとも４０である。
【００２５】
コーテイング前に、ロール状ガラスの１つまたは２つの側面の表面を予備処理することができ、例えばエッチングすることができる。
【００２６】
本発明に従うロール上のガラスは現在平らなガラス板、例えばフィルター層、接着剤層などに適用されるコーテイング溶液のいずれかでコーテイングすることができる。ロール上のガラスは走行するウェブの上で溶液をコーテイングするために使用される連続的コーテイング技術のいずれか、例えば浸漬コーテイング、棒コーテイング、ブレードコーテイング、エアナイフコーテイング、グラビアコーテイング、反転ロールコーテイング、押し出しコーテイング、スライドコーテイングおよびカーテンコーテイング、によりコーテイングすることができる。これらのコーテイング技術の概観は、書籍 "Modern Coating and Drying Technology", Edward Cohen and Edgar B. Gutoff Editors, VCH publishers, Inc, New York, NY, 1992 に見られる。複数の層の同時コーテイング用に有用である既知のコーテイング技術、例えばスライドコーテイング、カーテンコーテイングなどによりロール上のガラスに複数の層を同時にコーテイングすることができる。
【００２７】
連続的な層を以上で説明したコーテイングによってだけでなく蒸着、スパッタリングおよび積層により適用することもできる。該層は像形成層、例えば物理的核を含む層または耐光性のためにもしくは以下に挙げられている印刷版のために使用される層であってもよい。該層は非−像形成層、例えば金属層、好適には選択的反射性金属層、接着剤層、磁性層、ハードコート層、インキジェットにより適用される層、配向層、ＩＴＯ層、電気メッキおよび光メッキ層、顔料層、熱接着剤層および熱可塑性層、であってもよい。
【００２８】
不連続的な層をガラス上に、積層により、インキジェットにより、電子写真により、熱昇華により、印刷により、マスクを通す真空蒸着などにより、適用することができる。該層は像−形成層または非−像形成層であることができる。そのような層の例は以上に示されている。
【００２９】
該連続または不連続層を組み合わせることもできそしてガラス支持体の一面または両面に適用することができる。該層は保護層としてまたは補助層（金属、紙）として使用することができる。
【００３０】
本発明に従うロール上のガラスは好適には感光層または感熱層用の支持体として使用することができる。
【００３１】
本発明に従うロール上のガラスはガラス支持体上のハロゲン化銀写真材料の製造用に特に有用であり、そこではハロゲン化銀結晶を含んでなる少なくとも１種の親水性コロイド水溶液が該ガラス支持体上にコーテイングされる。ガラスは安価であり、形態学的に良くそして完全に再循環可能な支持体であるため、ハロゲン化銀写真材料用の支持体としての薄い（１.２ｍｍより、好適には０.８ｍｍより薄い厚さ）ガラスの使用が望ましい。ロール形態でのガラスは、その厚さが５０〜３００μｍ（０.０５〜０.３ｍｍ）である時には、写真材料用の支持体としてプラスチックフィルムを好ましく代替するものである。そのようなガラス支持体は透明または着色（灰色、青色など）形態で使用することができる。本発明に従うロール化されたガラス上にコーテイングされたハロゲン化銀写真材料は当技術で既知であるいずれのタイプのもの、例えば黒色および白色材料、カラー材料、グラビアアーツ用にデザインされた材料、医学診断における使用のための材料、映画材料、ハロゲン化銀乳剤層を用いて操作される染料拡散転移法における拡散転移材料などであってもよい。ＤＴＲ写真による銀像形成の原則および態様は、例えば、 Andre Rott and Edith Weyde による書籍 "Photographic Silver Halide Diffusion Processes" - The Focal Press London and New York (1972) に記載されており、そして染料拡散転移によるカラー像形成の原則および態様は C. Van de Sande により Angew. Chem. Int. Ed. Engl. 22, (1983) p. 191-209 に記載されている。
【００３２】
ハロゲン化銀乳剤層および補助層の組成に関しては、例えば、 Research Disclosure 17,643 of December 1978 および Research Disclosure 307,105 of November 1989 を参照のこと。
【００３３】
本発明に従うロール化されたガラス上にコーテイングされたハロゲン化銀写真材料は既知の親水性結合剤または親水性および疎水性結合剤の混合物を含んでなることができる。有用な結合剤は例えばゼラチン、ポリビニルアルコール、ポリビニルピロリドン、デキストラン類、合成粘土、ポリアミド類など、またはこれらの結合剤の混合物である。乳剤は既知の重合体状ラテックスを含んでなることができる。
【００３４】
ロール化されたガラス上にコーテイングされたハロゲン化銀写真材料はハロゲン化銀乳剤の１つの層または同一もしくは相異なるハロゲン化銀乳剤の複数の層を含んでなることができる。ロール化されたガラス上にコーテイングされる写真材料中で使用されるハロゲン化銀乳剤はいずれのタイプの感光性ハロゲン化銀、例えば臭化銀、塩化銀、クロロヨウ化銀、ブロモヨウ化銀もしくはクロロブロモヨウ化銀またはそれらの混合物、でも含んでなることができる。平均粒子寸法は好適には０.０１〜１.２μｍの範囲である。ハロゲン化銀粒子の寸法分布は均質分布であってもまたは不均質分布であってもよい。
【００３５】
本発明に従うロール化されたガラス上にコーテイングされるハロゲン化銀写真材料中で使用されるハロゲン化銀粒子の結晶性質は当技術で既知のいずれのタイプであってもよい。ハロゲン化銀粒子は双晶面のない正立方体または八面体性質を有することができる。それらは双晶面のない混合した立方体／八面体性質を有することもできる。ロール化されたガラス上にコーテイングされる乳剤の中で使用されるハロゲン化銀結晶粒子は１つもしくはそれ以上の双晶面を有していてもよく、例えばＤＥ ３２ ４１ ６３４およびＤＥ ３２ ４１ ６４０などに開示されているように管状であってもよい。
【００３６】
感光性ハロゲン化銀乳剤は、例えば、 P. Glafkidesにより "Chimie et Physique Photographique", Paul Montel, Paris (1987) に、G.F. Duffin により "Photographic Emulsion Chemistry", The Focal Press, London (1966) に、そしてV.L. Zelikman により "Making and Coating Photographic Emulsion", The Focal Press, London (1966) に、そして H. Frieser により編集されそして Akademische Verlagsgesellschaft (1968) により発行された "Die Grundlagen der Photographischen Prozesse mit Silberhalogeniden" に記載されているように化学的に増感することができる。本発明に従うガラスロール上にコーテイングされた感光性ハロゲン化銀乳剤は例えば F.M. Hamer により "The Cyanine Dyes and Related Compounds", 1964, John Wiley & Sons に記載されているもののようなメチン染料を用いて分光増感することができる。分光増感の目的のために使用できる染料には、シアニン染料、メロシアニン染料、複合シアニン染料、複合メロシアニン染料、ヘミシアニン染料、スチリル染料およびヘミオキソノール染料が包含される。特に価値ある染料は、シアニン染料、メロシアニン染料および複合メロシアニン染料に属するものである。しかしながら、接触日光材料の場合には、乳剤は好適には日光安定性の点からみて分光増感されない。
【００３７】
本発明に従うガラスロール上にコーテイングされる１種もしくはそれ以上のハロゲン化銀乳剤は、分光増感剤、例えばピナクリプトルイエローなどを含んでなる内部増感タイプまたは外部増感タイプのいずれかの直接ポジ乳剤であってもよい。
【００３８】
本発明に従うガラスロール上にコーテイングされる１種もしくはそれ以上のハロゲン化銀乳剤は、かぶり発生を防止するため或いは写真要素の製造もしくは貯蔵中またはその写真処理中に写真特性を安定化するための化合物を含んでなることができる。多くの既知の化合物をかぶり抑制剤または安定剤としてハロゲン化銀乳剤に加えることができる。
【００３９】
本発明に従うガラスロール上にコーテイングされる写真材料は、さらに種々の界面活性剤を写真乳剤の中にまたは他の親水性コロイド層の中に含んでなっていてもよい。適当な界面活性剤には、非イオン性試薬、例えばサポニン類、アルキレンオキシド類、例えばポリエチレングリコール、ポリエチレングリコール／ポリプロピレングリコール縮合生成物、ポリエチレングリコールアルキルエーテル類またはポリエチレングリコールアルキルアリールエーテル類、ポリエチレングリコールエステル類、ポリエチレングリコールソルビタンエステル類、ポリアルキレングリコールアルキルアミン類またはアルキルアミド類、シリコーン−ポリエチレンオキシド付加物、グリシドール誘導体、多価アルコール類の脂肪酸エステル類および糖類のアルキルエステル類；例えばカルボキシ−、スルホ−、ホスホ−、硫酸−または燐酸エステル基の如き酸基を含んでなるアニオン性試薬、例えばアミノ酸類、アミノアルキルスルホン酸類、アミノアルキル硫酸エステル類もしくは燐酸エステル類、アルキルベタイン類、およびアミン−Ｎ−オキシド類、並びにカチオン性試薬、例えばアルキルアミン塩類、脂肪族、芳香族、または複素環式環を含有するホスホニウムまたはスルホニウム塩類が包含される。そのような界面活性剤は種々の目的のために、例えばコーテイング助剤として、帯電防止化合物として、滑動性を改良する化合物として、分散乳化を促進させる化合物として、付着を防止または減ずる化合物としてそして写真特性、例えばより高いコントラスト、増感、および現像促進、を改良する化合物として、使用することができる。好適な界面活性コーテイング剤は過弗素化されたアルキル基を含有する化合物である。
【００４０】
本発明に従うロール化されたガラス上にコーテイングされるカラー写真記録材料は、３つのスペクトル領域である赤色、緑色および青色の各々の光を記録するための一般的には少なくとも１つのハロゲン化銀乳剤層単位を含んでなる。本発明に従うロール化されたガラス上にコーテイングされるカラー材料の種々の可能な態様に関しては、引用することにより本発明の内容となる Research Disclosure December 1989, no 308119 paragraph VII を参照のこと。
【００４１】
本発明に従うハロゲン化銀材料をガラスロール上にコーテイングする前に、ガラス支持体を親水性層に対する良好な接着性を与えるために下塗り層で予備コーテイングすることができる。該目的に特に適する下塗り層は珪素化合物を基にしたもの、例えば米国特許第３,６６１,５８４号および英国特許第１,２８６,４６７号に記載されているものである。接着性を改良するために、該化合物をガラス支持体に隣接する親水性コロイド層の組成物に加えることができる。
【００４２】
ハロゲン化銀材料は保護層、フィルター層、バリア層、媒染剤を含んでなる層、裏打ち層、カール防止層、帯電防止層、アンダーコートとしてのおよび材料の裏にコーテイングされた抗ハレーション層としての両方の抗ハレーション層を含有することもできる。
【００４３】
ロール形態を呈するガラスは例えばＥＰ−Ｂ ３９６ ８２４およびＥＰ−Ａ ６１５ １６１に開示されているような多色フィルターを含んでなる多色液晶装置の製造における使用に特に適する。この場合には、各々が特定の波長範囲の光に対して感光性である少なくとも３つの乳剤層でガラスがコーテイングされる。
【００４４】
ロール上のガラスは上記の多色フィルターの製造用に良く適するだけでなく、多色液晶表示で必要な電子構成部品もそれらの構成部品をロール形態で供されたガラスの上に適用できる時にはより容易に且つより良い品質で適用できる。該電子構成部品の板ガラス上への適用のためには、シルクスクリーン印刷が使用されるが、ロール上のガラスを用いるとより速く且つ信頼性のより大きい印刷技術、例えばオフセット印刷、を使用することができる。
【００４５】
コーテイングしそして乾燥した後に本発明に従うガラスロール上にコーテイングされた写真材料をシート材料に切断することができ、ロール形態のままに保つことなどができる。
【００４６】
本発明に従うロールガラス上のハロゲン化銀写真材料を使用する時には、薄い支持体を平らに保つことが必要であり、フィルム支持体上にコーテイングされた写真材料を平らに保つための既知の手段を使用することができる。
【００４７】
以上で説明したように、ハロゲン化銀材料をガラス支持体に適用することは有益であるだけでなく、乾燥像形成材料を薄いガラス支持体に適用することも有益である。本発明に従うガラス支持体は乾燥像形成材料中での使用にも非常に良く適する。乾燥像形成材料の例は、例えば、ＤＲＡＷ（筆記後の直接読み取り）または高い寸法安定性を有する乾燥処理可能な（すなわち射線露呈により形成された潜像を液体を使用せずに可視化可能にする）記録要素である。
【００４８】
数種のタイプの乾燥像形成システムを本発明に従うガラスに適用することができる。
【００４９】
１つの態様では、本発明に従う記録要素中の像記録層は、 Research Disclosure (RD) Item 22202 (Oct. 1982), p328-329 に記載されているフォトデラミネーション(photodelamination)層である。
【００５０】
他の態様によると、像記録層は、 Chapter 8 of K.I. Jacobson and R.E. Jacobson, Imaging Systems, Focal press (1976) p. 143 以下に記載されている光発色層である。
【００５１】
別の態様によると、像記録層は熱方式記録層である。例えばＷＯ ９４／１８００５に記載されている熱方式記録層を含んでなる像形成要素を平版印刷における使用のための平版を製造するために有利に使用することができる。該熱方式記録層は種々の材料からなることができる。ＤＲＡＷ熱方式記録における使用に適し且つ本発明に従う使用に適する金属の概観は、米国特許第４,４９９,１７８号および第４,３８８,４００号に示されている。
【００５２】
金属層は相対的に高い反射性を有するため、熱方式記録中のそれらのアブレーションによってより低い反射性を有する点が得られる。他の態様によると、透明支持体上で最初は劣悪な反射性であるがレーザービーム攻撃領域中でアブレーションを受けるような熱方式記録層を使用することにより透過性の増加がレーザービームで加熱された領域中で得られる。透明支持体上にあるＣＯＭ−製造用に意図されそして共沈した低融点金属と例えばＧｅＳまたはＳｎＳの如き硫化物とから製造されるそのような層は例えば Journal of Applied Photographic Engineering, Vol. 9, No. 1, Feb. 1983, p. 12 に記載されている。情報が反射方式で読みとられる光学ディスクの製造のためには、該劣悪な反射性の熱方式記録層が支持体により担持されている相対的に高融点の反射性支持体または層、例えばアルミニウム層上に適用される。
【００５３】
別の態様では、熱方式記録は例えば D.J. Gravesteijn and J. van der Veen により定期刊行の Philips Techn. T. 41, p. 338-346 に記載されている結合剤を含まない有機染料層を用いて実施される。
【００５４】
熱方式記録用に適する金属、合金または染料の薄い（一般的には１μｍより薄い厚さ）層は真空蒸着により有利に製造される。
【００５５】
本発明に従うガラス支持体上に適用される熱方式記録材料の好適な態様では、Ｂｉの薄く真空蒸着された層が、その低い毒性のためにそしてそれが溶融または蒸発により除去のためのエネルギーをほとんど必要とせず且つ真空条件下での蒸着により容易にフィルムを形成できるため、熱方式記録層として使用される。そのようなＢｉ（ビスマス）層は好適には例えば引っ掻き、塵などに対して保護層により保護される。そのような保護層を適用するためには数種の方法、例えば液体溶液からのコーテイング、Ｂｉ層上への保護層の噴霧、Ｂｉ層上への保護層の積層など、が適する。好適な方法はウェブ形態の保護有機樹脂層を接着剤層により且つＢｉ層を真空蒸着するのと同じ真空環境の中で該Ｂｉ層に積層することからなっており、該Ｂｉ層は本発明に従うガラス支持体上に蒸着される。そのような方法は詳細には引用することにより本発明の内容となるＥＰ−Ｂ ３８４ ０４１に開示されている。
【００５６】
本発明の特に好適な態様では、本発明に従うガラス支持体を使用する平版印刷版を製造するための像形成要素が提供される。
【００５７】
像パターンに応じてインキ受容性およびインキ反撥性領域に区別されうる表面を有する平版印刷版を製造するための材料を、高い機械的強度を有し且つ小さい芯の上で巻きほどかれるかもしくは巻きとられることができまたは小さい印刷シリンダー上で挟むことができる本発明に従うガラス支持体の上に形成しうることが見いだされた。そのような材料用のガラス支持体は好適には０.５ｍｍより薄い厚さであった。
【００５８】
本発明の１つの態様では、この材料はさらに架橋結合された親水性重合体から製造される親水性層を含んでなる。特に適する架橋結合された親水性層は架橋結合剤、例えばホルムアルデヒド、グリオキサル、ポリイソシアネートまたは加水分解されたオルト珪酸テトラアルキル、で架橋結合された親水性結合剤から得られる。後者が特に好ましい。親水性結合剤として、親水性（共）重合体、例えば、ビニルアルコール、アクリルアミド、メチロールアクリルアミド、メチロールメタクリルアミド、アクリル酸、メタクリル酸、アクリル酸ヒドロキシエチル、メタクリル酸ヒドロキシエチルのホモ重合体および共重合体、または無水マレイン酸／ビニルメチルエーテル共重合体を使用できる。使用される（共）重合体および（共）重合体混合物の親水性は好適には、少なくとも６０重量％、好適には８０重量％、程度まで加水分解されたポリ酢酸ビニルの親水性と同じであるかまたはそれより高い。
【００５９】
架橋結合剤、特にオルト珪酸テトラアルキル、の量は好適には１重量部の親水性結合剤当たり少なくとも０.２重量部、好適には０.５〜５重量部の間、より好適には１.０重量部〜３重量部の間である。
【００６０】
本発明に従う架橋結合された親水性層は好適には、機械的強度および層の多孔性を高める物質も含有する。この目的のためにコロイド状シリカを使用できる。使用されるコロイド状シリカは例えば４０ｎｍまでの、例えば２０ｎｍの、平均粒子寸法を有するコロイド状シリカのいずれの市販の水−分散液の形態であってもよい。さらに、コロイド状シリカより大きい寸法の活性粒子、例えば J. Colloid and Interface Sci., Vol. 26, 1968, pages 62 to 69 に記載されている Stoeber 法に従い製造されるシリカまたはアルミナ粒子または二酸化チタンもしくは他の重金属酸化物の粒子である少なくとも１００ｎｍの平均直径を有する粒子、を加えることができる。これらの粒子を加えることにより、架橋結合された親水性層の表面に背景領域中で水のための貯蔵場所として作用する顕微鏡的寸法の凹凸からなる均一な粗いきめが与えられる。架橋結合された親水性層の厚さは０.２〜２５μｍの範囲内で変動できそして好適には１〜１０μｍである。
【００６１】
本発明に従う使用に適する架橋結合された親水性層の他の特定例はＥＰ−Ａ ６０１２４０、ＧＢ−Ｐ−１４１９５１２、ＦＲ−Ｐ−２３００３５４、ＵＳ−Ｐ−３９７１６６０、ＵＳ−Ｐ−４２８４７０５およびＥＰ−Ａ ５１４４９０に開示されている。
【００６２】
平版印刷版を製造するために非常に適する材料は、
ｉ）該ガラス支持体が０.５ｍｍより厚くない厚さ、少なくとも５０×１０7Ｐａの破損応力を有し、そして
ii）該材料がさらに感光層も含んでなる
ことを特徴とする像パターンに応じてインキ受容性およびインキ反撥性領域に区別されうる表面をガラス支持体上に含んでなる材料である。
【００６３】
平版印刷版を製造するためのより好適な材料は、
ｉ）該ガラス支持体が０.５ｍｍより厚くない厚さ、少なくとも５０×１０7Ｐａの破損応力を有し、
ii）該材料がさらに架橋結合された親水性重合体から製造された親水性層も含んでなり、そして
iii）インキ受容性およびインキ反撥性領域に区別されうる表面が感光層も含んでなる
ことを特徴とする像パターンに応じてインキ受容性およびインキ反撥性領域に区別されうる表面をガラス支持体上に含んでなる材料である。
【００６４】
本発明に従う感光層は、そこから像形成要素の支持体の親水性表面上のインキ受容性像が得られる適当な感光性組成物を含んでなっていてもよい。ここで使用されるそのような感光性組成物の例はジアゾ化合物を含んでなるもの、英国特許第１,２３５,２８１号および第１,４９５,８６１号に開示されているようなアジド化合物を含んでなるもの、米国特許第４,０７２,５２８号および第４,０７２,５２７号に開示されている光−架橋結合可能な光重合体を含んでなるもの並びに以下でより詳細に記載されているものである。
【００６５】
これらの感光性組成物の中では、ジアゾ化合物を含んでなるものは種々の性質、例えば感光層の貯蔵性、現像性、例えば現像度、印刷性、例えばインキ受容性および摩耗耐性、並びに使用する現像剤の環境汚染を引き起こす低い可能性の如き種々の性質において総合的に優れているためそれらが好適に使用される。
【００６６】
ジアゾ化合物を含有する感光性組成物を大まかに２つの群、すなわちネガ−作用性タイプおよびポジ−作用性タイプのもの、に分割することができる。
【００６７】
ジアゾ化合物を含有するネガ作用性の感光性組成物は感光性ジアゾ化合物および重合体状化合物を含んでなる。ポジ−作用性の感光性組成物中で使用されるジアゾ化合物としては、一般的に既知の化合物を使用することができそしてその典型的な例はｏ−キノンジアジド類および好適にはｏ−ナフトキノンジアジド化合物である。これらのｏ−キノンジアジド化合物を単独で使用することもできるが、好適には感光層を形成するためにアルカリ−可溶性樹脂との混合物状で使用される。
【００６８】
本発明に関連する感光層は多層構造の形態で適用できる。さらに、感光層または多層パッケージ中の感光性組成物は随意成分、例えば染料、可塑剤および印刷性（像通りの露光直後に可視像を与える能力）を与えるための成分、を含んでなっていてもよい。
【００６９】
支持体の親水性表面上に適用される感光層のコーテイング量は好適には０.１〜７ｇ／ｍ2そしてより好適には０.５〜４ｇ／ｍ2の範囲である。
【００７０】
本発明で好適な光−架橋結合性材料はそれらの側鎖にマレイミド基を有する光−架橋結合性重合体をベースにしている。
【００７１】
本発明の別の態様では、平版印刷版を製造するための材料は２−シートおよびモノ−シート法の両方のＤＴＲ（拡散転写材料）である。２−シートＤＴＲ法では、ハロゲン化銀材料を含んでなるシート材料を像通りに露光しそして次に物理的現像核を有する受像層を含んでなる本発明に従う第二のシート材料と接触させる。２つのシートのサンドイッチを次に処理しそしてこの処理中に銀イオンが受像層に泳動しそして物理的現像核の上に沈澱する。モノ−シートＤＴＲ法では、ハロゲン化銀層および受像層が同じシート材料の中に存在する。
【００７２】
２−シートＤＴＲ材料の製造においては、物理的現像核を含んでなる受像層が本発明に従うガラス支持体上に付与される。該ガラス支持体には最初に架橋結合された親水性重合体を含んでなる層が付与されておりそしてこの親水性重合体層の上に物理的現像核を含んでなる層が付与されて、受像層を形成する。この受像層を次に２−シートＤＴＲ法で使用する。平版印刷版の製造中に、物質が該材料の表面に像通りに転写され、それにより転写される像パターンに応じて該表面をインキ受容性およびインキ反撥性に区別する。
【００７３】
物理的現像核を含有する受像層は好適には親水性結合剤を含まないが、該層の合計重量の３０重量％までの少量の親水性コロイド、例えばポリビニルアルコール、を表面の親水性を改良するために含んでなっていてもよい。
【００７４】
本発明に従う使用に好適な現像核は重金属の硫化物、例えばアンチモン、ビスマス、カドミウム、コバルト、鉛、ニッケル、パラジウム、白金、銀、および亜鉛の硫化物である。本発明に関して特に適する現像核は硫化パラジウム核である。他の適する現像核は塩類、例えばセレン化物、ポリセレン化物、ポリ硫化物、メルカプタン類、およびハロゲン化錫（II）である。重金属、好適には銀、金、白金、パラジウム、および水銀、をコロイド形態で使用することができる。
【００７５】
本発明に従うガラス支持体はモノシートＤＴＲ材料の製造用にも良く適する。平版印刷版を製造するためのモノ−シートＤＴＲ材料は２つの形態で考えることができる。第一の考えでは、平版印刷版製造用のＤＴＲモノ−シート材料は本発明に従うガラス支持体並びに記載の順序でｉ）場合により架橋結合されていてもよい親水性重合体層、ii）物理的現像核を含んでなる受像層およびiii）ハロゲン化銀写真乳剤層を含んでなる。第二の考えでは、平版印刷版製造用のＤＴＲモノ−シート材料は本発明に従うガラスシート並びに記載の順序でｉ）ハロゲン化銀写真乳剤層およびii）物理的現像核を含んでなる受像層を含んでなる。
【００７６】
平版印刷版製造用のＤＴＲモノ−シート材料の第一の態様において有用な親水性重合体層は上記の親水性重合体層であることができる。本発明に従うモノ−シートＤＴＲ材料中で有用な物理的現像核を含んでなる受像層は上記の受像層と同じであることができる。
【００７７】
このシート材料の支持体は本発明に従うガラス支持体である。モノ−シートＤＴＲ材料では、受像層には感光層が該受像層と水透過性接触状態で付与される。互いに水透過性接触状態の層は互いに接触しているかまたは互いに１つもしくは複数の水透過性層によってのみ分離されている層である。水透過性層の性質はそれが水または水溶液中に含有される化合物、例えば現像主薬もしくは錯形成された銀、の拡散を実質的に抑制または制限しないようなものである。
【００７８】
本発明に従う平版印刷版を製造するための材料と共に、モノ−シートＤＴＲ法および２−シートＤＴＲ法の両者で使用される感光性材料は、親水性コロイド結合剤およびハロゲン化銀乳剤の少なくとも１種が感光性である少なくとも１種のハロゲン化銀乳剤を含んでなる層であってよい。
【００７９】
１種もしくは複数の適する写真ハロゲン化銀乳剤は以上に記載されているものである。本発明に従う使用のためには、１種もしくは複数のハロゲン化銀乳剤は好適には原則的には塩化銀からなるが、臭化銀部分が１モル％〜４０モル％の範囲で存在していてもよい。最も好適には少なくとも７０モル％の塩化銀を含有するハロゲン化銀乳剤が使用される。好適には沈澱段階中にまたは該段階後に、イリジウムおよび／もしくはロジウム含有化合物または両者の混合物が加えられる。これらの加えられる化合物の濃度は１モルのＡｇＮＯ3当たり１０-8〜１０-3モル、好適には１モルのＡｇＮＯ3当たり１０-7〜１０-5モルの間の、範囲である。
【００８０】
本発明に従う平版印刷版を製造するための材料が本発明に従うガラス支持体並びに記載の順序でｉ）場合により架橋結合されていてもよい親水性重合体層、ii）物理的現像核を含んでなる受像層およびiii）ハロゲン化銀写真乳剤層を含んでなる時には、好適には１つもしくは複数のゼラチン層は実質的に硬膜化されていない。実質的に硬膜化されていないとは、下塗りされたポリエチレンテレフタレートフィルムベース上にそのようなゼラチン層を１.２ｇ／ｍ2の乾燥厚さでコーテイングし、５７℃および３５％相対湿度で３日間乾燥し、そして３０℃の水中に浸漬する時に該ゼラチン層が５分間以内に９５重量％より多く溶解することを意味する。
【００８１】
ハロゲン化銀乳剤はｐＨ調節成分を含有していてもよい。好適には、ゼラチン含有層と別の（随意の）層との間の相互作用を避けるために少なくとも１つのゼラチン含有層がゼラチンの等電点以上のｐＨにおいてコーテイングされる。最も好適には、全てのゼラチン含有層はそれらのゼラチンの等電点より低くないｐＨにおいてコーテイングされる。
【００８２】
本発明に従う平版印刷版を製造するための材料が本発明に従うガラス支持体並びに記載の順序でｉ）場合により架橋結合されていてもよい親水性重合体層、ii）物理的現像核を含んでなる受像層およびiii）ハロゲン化銀写真乳剤層を含んでなる時には、この材料は好適には支持体の親水性表面上の受像層と感光層（パケット）との間に中間層を含んでなっており、該層（パケット）の除去を促進し、それにより像形成要素を処理することにより受像層の中で形成された銀像を露呈する。該中間層の例はここに引用することにより本発明の内容となるＥＰ−Ａ−４１０５００およびＥＰ−Ａ−４８３４１５に記載されている。
【００８３】
本発明のさらに別の態様では、平版印刷版製造用のドリオグラフィー材料が提供される。このドリオグラフィー材料は多くとも０.５ｍｍの厚さでありそして少なくとも５０×１０7Ｐａの破損応力を有するガラス支持体を含んでなる。本発明に従うガラス支持体上で平版印刷版を製造するためにはいずれのドリオグラフィー材料を供給することもできるが、ここに引用することにより本発明の内容となるＥＰ−Ａ− ５７３ ０９１に記載されているようなドリオグラフィー材料を使用することが好適である。これらのドリオグラフィー材料の主な利点は、現像中に有機溶媒を使用する必要が避けられることまたは少なくとも形態学的により許容可能な溶媒を使用できることである。
【００８４】
従って、本発明に従うガラス支持体を含んでなるドリオグラフィー材料は熱方式記録材料である。そのような材料はレーザーアブレーションにより像形成され、そしてガラス支持体上に重合体を含んでなる第一の層および該第一の層の下にある第二の層を含んでなり、該第一および第二の層の少なくとも一つは赤外放射線の効率的な吸収により特徴づけられておりそして印刷流体に対して異なる親和性を示す該第一および第二の層がインキおよびインキ用の付着性流体よりなる群から選択される。好適には、この材料は該第一の層の中にポリシロキサンを含んでなりそして疎油性である。
【００８５】
下記の実施例は本発明を説明するものであるがそれらに限定するものではない。示されている百分率は断らない限り重量による。
【００８６】
【実施例】
２×１０7Ｐａの破損応力（引っ張り応力下）および６００μｍの厚さを有する古典的なガラス支持体は実際的な使用には適さない２ｍの直径を有する芯にのみ巻くことができる。１０×１０7Ｐａの破損応力（引っ張り応力下）、６００μｍの厚さおよび３００μｍの半径の丸みのある境界のついた側面を有する熱的に強化されたガラスは１００ｍｍの直径を有する芯に巻くことができ、そのことは実際的な使用に完全に適する。
【００８７】
本発明の主なる特徴および態様は以下のとおりである。
【００８８】
１．ガラス支持体上に層を含んでなる要素であって、
（ｉ）該ガラス支持体の厚さが１.２ｍｍより薄く、
（ii）該ガラス支持体が５×１０7Ｐａと同等であるかまたはそれより高い破損応力（引っ張り応力下）を有し、そして
（iii）縦方向にある側面がガラス支持体の厚さの半分程度のオーダーの半径をもつ丸みのある境界を有する
要素。
【００８９】
２．該ガラス支持体が化学的に強化されたガラスである上記１の要素。
【００９０】
３．該ガラス支持体が１０×１０7Ｐａと同等であるかまたはそれより高い破損応力（引っ張り応力下）を有する上記１の要素。
【００９１】
４．支持体の表面における化学的に強化された層の厚さが元のガラスの厚さ全体の１／４より薄い上記２の要素。
【００９２】
５．支持体の表面における該化学的に強化された層の厚さが３０μｍより薄い上記４の要素。
【００９３】
６．該ガラス支持体がホウ／珪酸塩ゾル／ゲルコートでコーテイングされた普通のガラスとの組み合わせで存在する上記１の要素。
【００９４】
７．該ガラス支持体上に感光層または感熱層が適用される上記１〜６の要素。
【００９５】
８．ガラス支持体上にコーテイングされたハロゲン化銀写真材料であって、
（ｉ）該ガラス支持体の厚さが１.２ｍｍより薄く、
（ii）該ガラス支持体が５×１０7Ｐａと同等であるかまたはそれより高い破損応力（引っ張り応力下）を有し、そして
（iii）縦方向にある側面がガラス支持体の厚さの半分程度のオーダーの半径をもつ丸みのある境界を有する
ことを特徴とする写真材料。
【００９６】
９．ガラス支持体および該支持体に適用された乾燥像形成層を含んでなる乾燥像形成材料であって、
（ｉ）該ガラス支持体の厚さが１.２ｍｍより薄く、
（ii）該ガラス支持体が５×１０7Ｐａと同等であるかまたはそれより高い破損応力（引っ張り応力下）を有し、そして
（iii）縦方向にある側面がガラス支持体の厚さの半分程度のオーダーの半径をもつ丸みのある境界を有する
ことを特徴とする乾燥像形成材料。
【００９７】
１０．ガラス支持体上に像パターンに応じてインキ受容性およびインキ反撥性領域に区別されうる表面を含んでなる平版印刷版を製造するための材料であって、該ガラス支持体が０.５ｍｍより厚くない厚さおよび少なくとも５×１０7Ｐａの破損応力を有し、そして縦方向にある側面がガラス支持体の厚さの半分程度のオーダーの半径をもつ丸みのある境界を有することを特徴とする材料。
【００９８】
１１．レーザーアブレーションにより像形成可能でありそして重合体を含んでなる第一の層および該第一の層の下にある第二の層を該ガラス支持体上に含んでなる上記１０の材料であって、該第一および第二の層の少なくとも１つが赤外放射線の有効な吸収により特徴づけられ、そして該第一および第二の層がインキおよびインキ用の接着性流体よりなる群から選択される印刷流体に対して異なる親和力を示す材料。
【００９９】
１２．該ガラス支持体上に架橋結合された親水性重合体から形成された親水性層をさらに含んでなる上記１０の材料。
【０１００】
１３．該ガラス支持体上に感光層を含んでなる上記１０の材料。
【０１０１】
１４．該感光層がジアゾニウム塩、ジアゾ樹脂または光−架橋結合可能な組成物を含んでなる上記１０の材料。
【０１０２】
１５．該親水性層の上部に物理的現像核を含む層をさらに含んでなる上記１２の材料。
【０１０３】
１６．物理的現像核を含んでなる該層の上部にハロゲン化銀乳剤層を含む感光層をさらに含んでなる上記１５の材料。
【０１０４】
１７．該ガラス支持体上に、記載の順序でハロゲン化銀を含んでなる感光層および物理的現像核を含んでなる受像層を含んでなる上記１０の材料。